(57)【要約】      （修正有）【課題】  炉内に装入された酸化物原料を炭素質還元剤で還元してメタル溶湯を得る製錬炉において，溶融スラグレベルの高さ部分を含む内壁の損傷を回避する。【解決手段】  炉内に装入された酸化物原料を炭素質還元剤で還元してメタル溶湯を得る製錬炉において，前記の課題を解決するために，炉内で生成する溶融スラグ層の高さレベルを包含する炉壁を鉄皮で構成し，この鉄皮の外側に，その外側表面と接して下降する水膜流を形成し，この水膜流による冷却効果によって該鉄皮の炉内側表面に炉内融解物の凝固層からなるセルフコーティング層を生成させる。【選択図】図１
2005257175.tif 000002
【特許請求の範囲】
【請求項１】
炉内に装入された酸化物原料を炭素質還元剤で還元してメタル溶湯を得る製錬炉において，炉内で生成する溶融スラグ層の高さレベルを包含する炉壁を鉄皮で構成し，この鉄皮
の外側に，その外側表面と接して下降する水膜流を形成したことを特徴とする製錬炉。
【請求項２】
該鉄皮の炉内側表面に炉内融解物の凝固層からなるセルフコーティング層が生成してい
る請求項１に記載の製錬炉。
【請求項３】
鉄皮の外側表面と接して下降する水膜流は，該炉壁の外側上部に設置されたヘッダーから，該鉄皮の同高さレベルの全外周に向けて，所定の水頭圧の水が均等に配分されること
によって形成される請求項１または２に記載の製錬炉。
【請求項４】
該製錬炉は，炉内装入材料を通電加熱するための電極と，炉内装入物を外気雰囲気と実質的に遮断するための蓋体とを備えた密閉型の電気炉である請求項１ないし３に記載の製
錬炉。
【請求項５】
請求項４に記載の電気炉に，白金族元素同伴の酸化物系原料，酸化銅，固形の炭素質還元材およびフラックスを装入し，これらの炉内装入物を該電極により通電加熱して溶融および還元処理して溶融スラグ層の下方にメタル溶湯の層を形成させ，このメタル溶湯中に
白金族元素を濃縮させることを特徴とする該製錬炉を用いた白金族元素の回収法。
【請求項６】
酸化物系原料，酸化銅，固形の炭素質還元材およびフラックスはいずれも粉粒状物の形態で準備され，これらの粉粒状物が予め混合された上で該製錬炉に装入される請求項５に
記載の白金族元素の回収法。
【請求項７】
炉内装入物の加熱溶融のあと，１２００〜１５００℃の温度に少なくとも５時間以上保持する静置工程を設けたあとで，白金族元素含有のメタル溶湯を炉外に排出する請求項５
または６に記載の白金族元素の回収法。
【請求項８】
炉内で生成するスラグ系酸化物の成分組成の範囲を，Ａｌ2Ｏ3 ：２０〜４０wt％，ＳｉＯ2：２５〜４０wt％，ＣａＯ：２０〜３５wt％，ＦｅＯ：０〜３５wt％に制御する５
，６または７に記載の白金族元素の回収法。
【請求項９】
白金族元素同伴の酸化物系原料に含まれるＡｌ，ＳｉおよびＦｅの少なくとも１種の酸化物の含有量を予め分析して把握しておき，これらの酸化物の含有量に応じて炉に装入するフラックス成分組成を調整することにより，前記のスラグ系酸化物の成分組成を制御す
る請求項８に記載の白金族元素の回収法。
【請求項１０】
フラックスは，Ａｌ2Ｏ3 ，ＳｉＯ2，ＣａＯおよびＦｅＯの群から選ばれる少なくと
も１種の成分を含む請求項９に記載の白金族元素の回収法。
【請求項１１】
メタル溶湯と分離されるスラグが，
Ａｌ：１０〜２２wt％，
Ｓｉ：１０〜１６wt％，
Ｃａ：１４〜２２wt％，
Ｆｅ：２７wt％以下（０％を含む），
Ｐｔ：１０ｐｐｍ以下，
残部が実質的に酸素からなる成分組成となるように調整される請求項８または９に記載の
白金族元素の回収法。
【請求項１２】
スラグ系酸化物と分離されたメタル溶湯を別の炉に移して酸化処理し，酸化銅を主成分とする酸化物層と，白金族元素が濃縮された金属銅を主成分とするメタル溶湯とに比重差
で分離する請求項５に記載の白金族元素の回収法。
【請求項１３】
請求項１２における酸化銅を主成分とする酸化物層は，請求項５の酸化
銅として再利用される請求項５に記載の白金族元素の回収法。
【発明の詳細な説明】
【技術分野】
【０００１】
本発明は，鉄皮と水膜流によって耐火物に代わる炉壁を構成した金属製錬炉に係り，さ
らにはこの製錬炉を用いた白金族元素の回収法に関する。
【背景技術】
【０００２】
金属製錬炉は操業中の炉内温度が１０００℃を超えることが殆んどであり，このために熱の遮蔽手段や冷却手段によって炉体を保護することが必要となる。このような炉体の保護法として，従来より，炉の内壁面に耐火物材料を内張りすることが最も一般的に行なわれ，また炉の外壁面に送風したり水冷ジャケットや油冷ジャケットなどを配置して冷却す
ることも行なわれている。
【０００３】
炉内を保護する耐火物材料は，高温または侵蝕等の過酷な環境下に曝されるので，崩落や溶失などの損傷を受け，それが限度を超えると操業を止めて補修工事を必要とする。炉内に装入された酸化物原料を炭素質還元剤で還元してメタル溶湯を得る製錬炉では，とく
に炉内の耐火物の損傷が起きやすく，その修復には多大の費用が必要とされていた。
【０００４】
同一出願人らによる特許文献１や特許文献２には，電極を備えた製錬炉（電気炉）に，白金族元素同伴の酸化物系原料，酸化銅，固形の炭素質還元材およびフラックスを装入し，これらの炉内装入物を該電極により通電加熱して溶融および還元処理する方法が記載されている。このような電気炉の内壁を十分な厚さの耐火物材料でライニングを施しておいても，溶融スラグ層が存在する高さレベルや，それより上部のレベルの内壁の耐火物が著
しい損傷を受けることを本発明者らは知った。
【特許文献１】特開平４−３１７４２３号公報
【特許文献２】特開２０００−２４８３２２号公報
【発明の開示】
【発明が解決しようとする課題】
【０００５】
したがって，本発明は，炉内に装入された酸化物原料を炭素質還元剤で還元してメタル溶湯を得る製錬炉において，少なくとも溶融スラグレベルの高さ部分を含む内壁の損傷を回避することを主たる目的とし，より具体的には，電極を備えた製錬炉（電気炉）に，白金族元素同伴の酸化物系原料，酸化銅，固形の炭素質還元材およびフラックスを装入して製錬するさいの内壁の損傷の問題を回避して，操業性よく白金族元素を回収できる方法を
提供しようとするものである。
【課題を解決するための手段】
【０００６】
本発明によれば，炉内に装入された酸化物原料を炭素質還元剤で還元してメタル溶湯を得る製錬炉において，炉内で生成する溶融スラグ層の高さレベルを包含する炉壁を鉄皮で構成し，この鉄皮の外側に，その外側表面と接して下降する水膜流を形成し，さらにはこの鉄皮の炉内側表面に，炉内融解物の凝固層からなるセルフコーティング層を生成したことを特徴とする製錬炉を提供する。ここで，鉄皮の外側表面と接して下降する水膜流は，該炉壁の外側上部に設置されたヘッダーから，該鉄皮の同高さレベルの全外周に向けて，所定の水頭圧の水が均等に配分されることによって形成されるのがよい。この製錬炉は，炉内装入材料を通電加熱するための電極と，炉内装入物を外気雰囲気と実質的に遮断する
ための蓋体とを備えた密閉型の電気炉であることができる。
【０００７】
さらに本発明によれば，前記の製錬炉を用いた白金族元素の回収法を提供する。具体的には，炉内装入材料を通電加熱するための電極と，炉内装入物を外気雰囲気と実質的に遮断するための蓋体とを備えた密閉型の電気炉であって，炉内で生成する溶融スラグ層の高さレベルを包含する炉壁を鉄皮で構成し，この鉄皮の外側に，その外側表面と接して下降する水膜流を形成した本発明に従う電気炉を使用したうえで，この電気炉に，白金族元素同伴の酸化物系原料，酸化銅，固形の炭素質還元材およびフラックスを装入し，これらの炉内装入物を該電極により通電加熱して溶融および還元処理して溶融スラグ層の下方にメタル溶湯の層を形成させ，このメタル溶湯中に白金族元素を濃縮させること，そして，この操業中に前記の鉄皮の内側表面に炉内融解物の凝固層からなるセルフコーティング層を
生成させることを特徴とする白金族元素の回収法を提供する。
【０００８】
この白金族元素の回収法において，酸化物系原料，酸化銅，固形の炭素質還元材およびフラックスをいずれも粉粒状物の形態で準備し，これらの粉粒状物を予め混合した上で該電気炉に装入するのがよく，また，炉内装入物の加熱溶融のあと，１２００〜１５００℃の温度に少なくとも５時間以上保持する静置工程を設けた上で，白金族元素含有のメタル溶湯を炉外に排出するのがよい。そのさい，炉内で生成するスラグ系酸化物の成分組成の範囲を，Ａｌ2Ｏ3 ：２０〜４０wt％，ＳｉＯ2：２５〜４０wt％，ＣａＯ：２０〜３５
wt％，ＦｅＯ：０〜３５wt％に制御するのが好ましい。
【発明を実施するための最良の形態】
【０００９】
図１に，本発明に従う製錬炉の例を示した。図１の製錬炉は，炉内装入材料１を通電加熱するための電極２と，炉内装入物１を外気雰囲気と実質的に遮断するための蓋体３を炉本体４の上部に備えた密閉型の電気炉である。炉内装入材料１は酸化物原料，炭素質還元剤およびフラックスの混合物からなっている。炉内装入材料１は電極２からの通電によって融解され，溶融スラグ層５を形成すると同時に，酸化物が還元されて生成したメタル溶湯６が，溶融スラグ層５の下方に貯留する。生成した溶融スラグ層５およびメタル溶湯６はスラグタッピング口およびメタルタッピング口８を通じて適宜炉外に排出される。図には示されていないが，炉内で発生したガスは排ガス経路を通じて炉外に排出される。図１
において，９は材料投入用シュートを示している。
【００１０】
本発明は，このような金属製錬炉において，炉内で生成する溶融スラグ層５の高さレベルを包含する炉壁を鉄皮１０で構成し，この鉄皮１０の外側に，その外側表面と接して下降する水膜流１１を形成する。図示の例では，炉本体４を構成している炉壁（炉底および天井部の蓋３を除く炉の壁部）が全体的に鉄皮１０で構成されている。すなわち，溶融スラグ層５が存在する高さレベルはもちろんのこと，これより上方の炉壁（蓋３と接する部位までの炉壁）も鉄皮１０で構成されている。図２はこの状態を図解的に示したものであ
る。
【００１１】
図２では炉壁の全体を円筒状の鉄皮１０で構成している。このように円筒状の鉄皮１０で炉壁を構成した場合には，この鉄皮１０の外側上部に，鉄皮１０を取り巻くように且つ鉄皮１０から一定の距離だけ離して，環状のヘッダー１２を設置し，同様に鉄皮１０の外側下部に，鉄皮１０を取り巻くように且つ鉄皮１０に接して環状樋１３を設置する。ヘッダー１２からは鉄皮１０の外側周面全体に向けて一様に水を噴出させ，これによって，鉄皮１０の外表面を伝って落ちるカーテン状の水膜流を形成させ，この落下してくる水膜流
を環状樋１３で受ける。
【００１２】
このように，鉄皮１０の外表面に連続した水膜流１１（図１）を形成することにより，鉄皮１０の内側表面が連続的に冷却されるので，炉内で生成している溶融スラグが凝固して，所定の厚みのセルフコーティング層１４（図１）を形成する。このセルフコーティング層１４は，炉内の溶融スラグ層７の存在レベルのみならず，これより上方の内面にも同様に形成することもある。したがって，築炉のさいに，炉壁のライニングを省略しても，鉄皮１０の内側には該スラグの凝固層からなるセルフコーティング層１４が主として溶融スラグ相７のレベルに形成され，これがライニングの役割を果たす。このセルフコーティング層１４は操業の途中で一部が損傷を受けることがあっても，その損傷部は操業中に自然に回復するので，耐火物でライニングする場合のように，損傷部の補修工事を必要とす
ることは殆んどない。
【００１３】
図３は，連続した水膜流１１を鉄皮１０の外側表面に形成させる場合の水処理系統を図解的に示したものである。図３に示すように，軸を水平にして鉄皮１０の周面に配置されるヘッダー１２には鉄皮１０の側にスリット状のノズル口１５が設けられている。ヘッダー１２に所定の水頭圧をもつ冷却水が供給されることにより，スリット状のノズル口１５から冷却水が鉄皮１０の方向に向けて水平方向に水膜状に流れ出し，放物線を描きながら落下する定常的な環状流を形成する。この定常的な環状流が自然に鉄皮１０の円筒表面と接するように，すなわち，その環状流が鉄皮１０の表面で跳ね返るような現象が起きず且つ鉄皮１０に到達したあと落下する過程で鉄皮１０から離れたり，枝分かれや収束流になったりせずに，自然な広がりをもって鉄皮１０全体を覆って流れるように，鉄皮１０とノズル口１５との距離，ノズル口の大きさ，ヘッダー内の水圧および供給水量等が決められる。また，このための冷却水の温度制御や水量・水圧の制御は以下のようにして行なわれ
る。
【００１４】
鉄皮１０の外側表面を伝って流れ落ちる水膜流１１は環状樋１３で受け止められたあと貯留槽１６に一たん収容される。この貯留槽１６には補給水路１７から蒸発損に相当する補給水が補給される。貯留槽１６内の温水は，ポンプ１８によって冷却塔１９の散水装置２０に送水され，この冷却塔１９で温水が外気と熱交換されることにより冷却される。この冷却された水が定量ポンプ２１によって水頭槽２２に汲み上げられた上でヘッダー１２内に供給される。その際，ヘッダー１２内における水面レベルが一定となるように，水頭槽２２からヘッダー１２に送り込む水量が制御される。これによって，ノズル口１５からは一定圧力の冷却水が吐出するので，鉄皮１０の表面に連続した水膜流１１が定常的に形成される。そして，この水膜流１１が定常的に形成されることにより，セルフコーティン
グ層１４が一定の厚さをもって鉄皮１０の内側に保持される。
【００１５】
以下に，このような製錬炉を用いると，使用済み廃触媒等から白金族元素等の有用金属
を効率よく回収する製錬が実現できる。以下にその回収法を説明する。
【００１６】
前掲のように，特許文献１および２には，電極を備えた製錬炉（電気炉）に，白金族元素同伴の酸化物系原料，酸化銅，固形の炭素質還元材およびフラックスを装入し，これらの炉内装入物を該電極により通電加熱して溶融および還元処理する方法が記載されている。本発明者らは，この方法の実施において，電気炉の内壁を十分な厚さの耐火物材料でライニングを施しておいても，また溶融スラグ層とそれより上部位置の気相の層とに適切な耐火物を使い分けてライニングを施しても，溶融スラグ層が存在する高さレベルや，それ
より上部のレベルの内壁の耐火物が著しい損傷を受けることを経験した。
【００１７】
本発明によれば，本発明に従う電気炉（例えば図１）に，炉内装入物原料１として，白金族元素同伴の酸化物系原料，酸化銅，固形の炭素質還元材およびフラックスを装入し，これらの炉内装入物１を該電極２により通電加熱して溶融および還元処理して溶融スラグ層５の下方にメタル溶湯６の層を形成させ，このこのメタル溶湯６中に白金族元素を濃縮させると，鉄皮１０の内側にはセルフコーティング層１４が形成され，このセルフコーティング層１４で鉄皮１０が保護された状態で，効率よく連続操業ができることがわかった
。
【００１８】
このような電気炉により，以下のような操業の態様が実現できる。
【００１９】
まず，本発明でいう白金族元素含有の被処理物質とは，たとえばプラチナ，パラジウム等を含有する使用済み石油化学系廃触媒，プラチナ，パラジウムさらにロジウム等を含有する使用済みの自動車排ガス浄化用廃触媒はもとより，それらの触媒の製造工程から得られるロットアウト品やスクラップ等も含まれ，その他，パラジウム等を含有する使用済みの電子基板，デンタル部品，リードフレーム等も含まれる。このような白金族元素含有の被処理物質は，通常は金属酸化物やセラミツクスに微量の白金族元素が担持された状態に
ある。
【００２０】
これら白金族元素含有の被処理物質を，酸化銅含有の銅源材料，フラックスおよび炭素質還元剤と共に製錬炉に装入して溶融し，形成される酸化物主体の溶融スラグ層の下方に金属銅主体の溶融メタル層を沈降させ，下方に沈降した溶融メタル層に白金族元素を濃縮させるのであるが，そのさい，本発明においては，次のような特徴的な態様を採用するこ
とができる。
【００２１】
１.製錬炉として鉄皮で炉壁を構成し，該鉄皮の外側表面に連続した水膜流を形成させ，該鉄皮の内側表面に溶融スラグが凝固したセルフコーティング層を形成する密閉型の電気
炉を使用する。
２.白金族元素含有の被処理物質，酸化銅含有の銅源材料，固形の炭素質還元材およびフラックスはいずれも粉粒状物の形態で準備し，これらの粉粒状物を予め混合された上で該
電気炉に装入する。
３.炉内装入物の加熱溶融のあと，１２００〜１５００℃の温度に少なくとも５時間以上
保持する静置工程を設けたあとで，白金族元素含有のメタル溶湯を炉外に排出する。
４.炉内で生成するスラグ系酸化物の成分組成の範囲が，Ａｌ2Ｏ3 ：２０〜３０wt％，ＳｉＯ2：２５〜４０wt％，ＣａＯ：２０〜３５wt％，ＦｅＯ：０〜３５wt％となるよう
に原料配合を調整する。
５.白金族元素同伴の酸化物系原料に含まれるＡｌ，ＳｉおよびＦｅの少なくとも１種の酸化物の含有量を予め分析して把握しておき，これらの酸化物の含有量に応じて炉に装入するフラックス成分組成を調整することにより，前記の酸化物原料の成分組成を制御する
。
６.メタル溶湯と分離されるスラグが，
Ａｌ：１０〜２２wt％，
Ｓｉ：１０〜１６wt％，
Ｃａ：１４〜２２wt％，
Ｆｅ：２７wt％以下（０％を含む），
Ｐｔ：１０ｐｐｍ以下，
残部が実質的に酸素からなる成分組成となるように調整する。
以下にこれらの態様を具体的に説明する。
【００２２】
白金族元素を含有の被処理物質（ＰＧＭ含有物質という）に，フラックス成分（例えばシリカ，酸化カルシウム，炭酸カルシウム等），炭素質還元剤（例えばコークス粉）および銅源材料（銅または酸化銅）を適切な比率で混合して電気炉に装入する。フラックス成分の混合比は，ＰＧＭ含有物質の組成によっても異なるが，加熱溶融後のガラス状の酸化物（電気炉スラグ）の組成が，Ａｌ2Ｏ3 ：２０〜４０wt％，ＳｉＯ2：２５〜３５wt％，ＣａＯ：２０〜３５wt％となるように配合することが好ましい。炉内で生成するスラグ系酸化物は，結局のところ炉内に装入するＰＧＭ含有物質とフラックス成分によって決まる。炭素質還元剤は酸化物としてスラグに残存しないし，銅源材料として装入される酸化
銅の実質的に全ては金属銅に還元されるからである。
【００２３】
したがって，原理的には，ＰＧＭ含有物質とフラックスの配合により炉内で生成するスラグ系酸化物の組成範囲を決めることが可能となる。しかし，このためには，炉内でのメルトダウン，還元反応，スラグ・メタルの相分離などが良好に行なわれることが前提となる。この前提条件は，前記の態様２のように，炉内への装入原料をいずれも粉粒状物の形態で準備し，これらの粉粒状物を予め混合された上で該電気炉に装入することによって満たされることがわかった。より具体的には，電気炉に装入する金属銅または酸化銅については，その径が０.１ｍｍ以上１０ｍｍ未満であることが好ましく，ＰＧＭ含有物質についてもその５０wt％が１０mm未満の径を有することが好ましい。そして，これらを粉状のフラックスおよび粉状の炭素質還元剤と均一に混合し，その混合粉を炉内に装入するのが
よい。
【００２４】
還元剤は酸化銅を金属銅に還元することを主目的として使用される。還元剤としては代表的にはコークスを使用するが，貴金属やＰＧＭを含有する卑金属類を使用することも可能であり，この場合には，卑金属中の貴金属やＰＧＭも同時に回収することができる。樹脂，活性炭なども還元剤として使用可能である。銅源材料はＰＧＭを溶かし込む媒体とし
て使用されるが，金属銅そのものでもよいが，酸化銅も使用することができる。
【００２５】
これらの装入原料を用いた電気炉操業ではまず装入原料を加熱溶融（メルトダウン）する。加熱溶融の温度は１２００℃〜１７００℃，好ましくは１３００℃〜１５５０℃である。１２００℃未満ではスラグの溶融が完全とはならず粘性も高まってＰＧＭの回収率が下がる。しかし１７００℃を越えるとエネルギーの浪費はもちろん電気炉の炉体の破損を招く要因となるので好ましくない。このメルトダウンによって，ＰＧＭ含有物質の殆どを占めているＰＧＭの担体材料（アルミナ他の酸化物）はガラス状の溶融スラグとなって浮遊し，酸化銅はコークス等により還元されて金属銅となり，比重差によりスラグ中を沈降
して溶融した金属銅の層（メタル溶湯）を形成する。
【００２６】
炉内への装入物のチャージが完了したあとは，炉内を密閉雰囲気にして通電加熱して炉内装入物を加熱溶融するが，この加熱溶融のあとは，前記の態様３のように，１２００〜１５００℃の温度に少なくとも５時間以上保持する静置工程を設けることが好ましい。スラグ，メルトダウンからメタル溶湯の排出までに少なくとも５時間以上の静置工程を設けるのである。装入原料を粉粒状物の混合体とし且つこの静置工程を設けると金属銅が殆ん
どである電気炉内のメタル溶湯中に高い回収率でＰＧＭを取り込むことができる。
【００２７】
静置工程の温度が１２００℃未満では静置時間を長くしてもＰＧＭの回収率は十分ではなく，また１５００℃を越えてもＰＧＭ回収率の向上は期待できず，炉の損傷を招くようになる。１２００〜１５００℃の温度に少なくとも５時間静置することによりＰＧＭの殆どが回収されるが，あまり静置時間が長くしても回収率の向上傾向は飽和に達する。このために例えば約５〜１０時間程度の静置時間を取って静置工程を終えるのが，熱経済でも
ある。
【００２８】
この金属銅がスラグ中を沈降する過程でＰＧＭが金属銅に吸収されるが，このときのＰＧＭの金属銅への回収率は，メルトダウン後の材料温度および静置時間によって変動し，さらには，炉内に投入する金属銅または酸化銅の粒径，炉内に投入するＰＧＭ含有物質の
粒径等によって変動するので，前記のように適切に管理することが肝要となる。
【００２９】
このようにして，本発明によると，静置工程を適切に管理し，また装入原料を粒状物として混合して炉に装入すると，金属銅が殆んどである電気炉内のメタル溶湯中に高い回収率でＰＧＭを取り込むことができる。この理由はついては明確ではないが，次のように考
えることができる。
【００３０】
ＰＧＭ含有物質の殆どを占めている担体材料（アルミナ等の酸化物）がフラックスとともに溶融された時点で適度な粘性を有するスラグとして分散されるが，そこに，装入された金属銅または還元剤によって還元された金属銅もスラグ中に分散され，とくに，粒状物として混合された場合にはその分散が良好となり，スラグ中に分散浮遊しているＰＧＭを吸収し，自重で下層の金属銅中に沈降し金属銅層に吸収される。この現象はメルトダウンから開始するが，その後の静置時の温度が低いと（例えば１２００℃未満では）スラグの粘性が大きくなって，その中に存在するＰＧＭも金属銅も運動量が少なくなり，そのまま浮遊状態を続けることになる。一方，静置時の温度が高すぎると（例えば１５００℃を越
えると）加熱エネルギーが必要以上に消費される結果となり不経済である。
【００３１】
このように考えると，静置工程では，適正な粘性を有し且つＰＧＭが全体的に分散したスラグ中に，溶融した金属銅がスラグ中に適正に分散された状態で且つゆっくりした速度でしかも適正な運動量をもって沈降することが肝要であることになる。分散状態を良好にするには，装入原料を粒状化して混合しておくことが必要となり，粘性を適正にするにはフラックス成分の添加量と成分の調整，並びに温度管理が肝要となる。この静置には，溶融した金属銅の実質的に全てがスラグ中を沈降し終えるに十分な時間を与えることが必要となり，もはや酸化銅の還元が進行せず且つ溶融した金属銅が沈降し終えれば，ＰＧＭは下層のメタル溶湯には吸収されなくなる。この条件を満たす本発明法によれば，ＰＧＭが
高い回収率でメタル溶湯に吸収させることができる。
【００３２】
静置工程を終えたら，炉内のスラグは一部を残したまま，大半は炉外に流出させて廃棄すればよい。操業時間を短縮したい場合には，電気炉を並列に２基用意し，第１の電気炉で静置状態としている間に第２の電気炉に原料装入と加熱溶融を行い，両者を交互に実施すればよい。また，加熱溶融した炉内物を，別の静置炉に移して，ここで静置工程を実施
することもできる。
【００３３】
炉内で生成するスラグ系酸化物の成分組成の範囲は，Ａｌ2Ｏ3 ：２０〜４０wt％，ＳｉＯ2：２５〜４０wt％，ＣａＯ：２０〜３５wt％，ＦｅＯ：０〜３５wt％となるように原料配合を調整するのが好ましいが，これは，ＰＧＭ含有物質に含まれるＡｌ，ＳｉおよびＦｅの各酸化物の含有量を予め分析して把握しておき，これらの酸化物の含有量に応じ
て炉に装入するフラックス成分組成を調整するのが好ましい。
【００３４】
より具体的には，ＰＧＭ含有物質を，炉に装入する前に５ｍｍ以下の粒状物に粉砕し，この粉砕混合された被処理原料から分析用サンプルを採集する。その分析値とフラックス成分（Ａｌ2Ｏ3 ，ＳｉＯ2，ＣａＯおよびＦｅＯの群から選ばれる少なくとも１種を使用する）の調整によって，炉内で生成するスラグ系酸化物の成分組成の範囲を，前記の態
様４のように，
Ａｌ2Ｏ3 ：２０〜４０wt％，
ＳｉＯ2：２５〜４０wt％，
ＣａＯ：２０〜３５wt％，
ＦｅＯ：０〜３５wt％
に制御する。
【００３５】
これによって，メタル溶湯と分離されたスラグ系酸化物は，前記の態様５のように，
Ａｌ：１０〜２２wt％，
Ｓｉ：１０〜１６wt％，
Ｃａ：１４〜２２wt％，
Ｆｅ：２７wt％以下（０％を含む），
Ｐｔ：１０ｐｐｍ以下，
残部は実質的に酸素からなる成分組成のものとすることができる。
【００３６】
スラグ系酸化物の成分組成が前記のようにＡｌ2Ｏ3 ：２０〜４０wt％，ＳｉＯ2：２５〜４０wt％，ＣａＯ：２０〜３５wt％，ＦｅＯ：０〜３５wt％であると，適度な粘性を有し且つ分散して流れやすいスラグとなり，比重分離の過程で，被処理原料中に混在していた白金族元素が溶融金属銅に吸収され易くなる。これによって，処理末期の最終的なスラグは，前記のように，Ａｌ：１０〜２２wt％，Ｓｉ：１０〜１６wt％，Ｃａ：１４〜２２wt％，Ｆｅ：２７wt％以下（０％を含む），Ｐｔ：１０ｐｐｍ以下，残部は実質的に酸
素からなる。
【００３７】
電気炉で生成するスラグが前記の制御範囲を外れると，例えばＡｌ2Ｏ3 が４０wt％を越えると，極端にスラグの粘性が上がり，その結果，白金族元素と，酸化銅から還元された溶融金属銅との接触速度が遅くなり，白金族元素を吸収した溶融金属銅がスラグ中に浮遊しやすくなることがその原因であろうと考えられるが，白金族元素のメタル溶湯への吸
収率が低下する。好ましいＡｌ2Ｏ3 の範囲は２０〜３０wt％である。
【００３８】
前記の静置工程のあとは，上層のスラグはその一部を炉内に残したまま，大半は炉外に流出させて廃棄する。つぎに白金族元素を吸収したメタル溶湯を電気炉から出湯し，溶融状態で酸化を行う炉に移し入れて白金族元素の濃縮を図る。このためには，酸化炉で酸素ガスまたは酸素含有ガスによって該溶湯を酸化処理し，主として酸化銅からなる酸化物層と，白金族元素が濃縮した主として金属銅からなるメタル溶湯に比重差で分離する。酸化処理は１１００℃〜１６００℃の温度，好ましくは１２００℃〜１５００℃の温度に維持しながら，酸素ガスまたは酸素含有ガスを導入して行う。１１００℃未満では酸化速度が低く，逆に１６００℃を越すと炉体の破損が生じる。酸化処理のあとは上層の酸化物層は炉を傾けて炉外に流出分離し，次いで，下層の白金族元素が濃縮したメタル溶湯も炉外に
流出させて次回収工程へ送る。
【００３９】
この酸化処理の終了時に，通常は上層の酸化物層を流出させた後，その減量分，電気炉から新たに白金族元素を吸収したメタル溶湯を受入れ，炉内に残存しているメタル溶湯と合わせ湯にしたうえで，酸化処理を繰り返す。その繰り返しにより，下層のメタル溶湯中の白金族元素の含有量が１０％〜７５％となった時点で始めて酸化炉から該メタル溶湯を
出湯して，次工程の白金族元素採集工程に回すのがよい。
【００４０】
また酸化炉から流出させた酸化物層については，殆どが酸化銅であるのでこれを炉から流出させて冷却固化したあと，電気炉への銅源材料として再利用することができる。これによって，酸化物層に同伴していた白金族元素も回収できる。この酸化物を溶融状態から急水冷することによって水砕化することができ，これによって０.１ｍｍ以上１０ｍｍ以
下の粒状物とすることができ，電気炉への装入原料として好適なものとなる。
【実施例】
【００４１】
〔実施例１〕
平均でＰｔ約１２００ｐｐｍ，Ｐｄ約３００ｐｐｍ，Ｒｈ約９０ｐｐｍ含有した自動車排ガス浄化用廃触媒（平均でＡｌ2Ｏ3 約３８.５wt％，ＳｉＯ2約３９.６wt％，ＭｇＯ約１２.５wt％含有する）を１０ｍｍ以下に破砕した。この粒状の廃触媒１０００ｋｇに，フラックス成分としてのＣａＯ５００ｋｇとＳｉＯ2１００ｋｇ，還元剤としてのコークス３０ｋｇ，および酸化銅（０.１ｍｍ以上１０ｍｍ以下の粒状物が約８０wt％）３
００ｋｇを混合し，電気炉に装入した。
【００４２】
使用した電気炉は，外径が約５ｍ，高さが約２.２ｍの円筒状の鉄皮１０によって炉壁を構成したものであり，鉄皮１０の材質としては厚さ２２ｍｍの炭素鋼板を用いたものである。ヘッダー１２から流出させる水量は全体で３６ｍ3/ｈｒとし，ヘッダー１２から流出するときの温度は４５℃以下とした。炉の操業中は鉄皮１０の内側に約３０〜５０ｍｍ
のセルフコーティング層１４が形成されていることが推定された。
【００４３】
この装入物を電気炉内で約１５００℃で加熱溶融した。メルトダウンのあと，材料温度が約１４００℃に保たれるように通電しながら静置し，１時間ごとに上層のスラグの一部を電気炉の側面より流出させ，冷却固化させた。この操作をメルトダウン後２０時間まで行い，各時間ごとに採集されたスラグ中のＰＧＭを分析した。その分析結果を表１に示し
た。
【００４４】
表１の結果から，この保持温度では静置時間が５時間以内では相当量のＰｔ，ＰｄおよびＲｈがスラグに残存するが，５時間を越えると非常に少なくなり，ほぼ８時間程度でそ
の傾向はほぼ停止することがわかる。
【００４５】
〔実施例２〕
保持温度を１２００℃，静置時間を５時間とした以外は，実施例１を繰り返した。実施例１と同様にスラグ中のＰＧＭを分析したところ，表１に示したようにＰｔ：０.９ｐｐ
ｍ，Ｐｄ：０.２ｐｐｍ，Ｒｈ：０.１ｐｐｍ以下であった。
【００４６】
〔実施例３〕
保持温度を１３００℃，静置時間を５時間とした以外は，実施例１を繰り返した。実施例１と同様にスラグ中のＰＧＭを分析したところ，表１に示したようにＰｔ：０.７ｐｐ
ｍ，Ｐｄ：０.１ｐｐｍ，Ｒｈ：０.１ｐｐｍ以下であった。
【００４７】
〔比較例１〕
保持温度を１１００℃，静置時間を５時間とした以外は，実施例１を繰り返した。実施例１と同様にスラグ中のＰＧＭを分析したところ，表１に示したようにＰｔ：２.５ｐｐｍ，Ｐｄ：０.９ｐｐｍ，Ｒｈ：０.２ｐｐｍであり，保持温度が１２００℃未満ではＰ
ＧＭをスラグから十分にメタル中に移行できなかった。
【００４８】
〔比較例２〕
保持温度を１５５０℃，静置時間を５時間とした以外は，実施例１を繰り返した。実施例１と同様にスラグ中のＰＧＭを分析したところ，表１に示したようにＰｔ：１.５ｐｐｍ，Ｐｄ：０.４ｐｐｍ，Ｒｈ：０.１ｐｐｍであり，保持温度が１５００℃を越えても
ＰＧＭをスラグから十分にメタル中に移行できなかった。
【００４９】
【表１】
2005257175.tif 000003
【００５０】
〔実施例４〕
実施例１と同様に処理して１４００℃で８時間静置した段階で，電気炉から溶融メタルをタッピングし，これを加熱された酸化炉内に導いた。該酸化炉内の溶融メタルに対し，酸素濃度４０％の酸化富化空気を溶湯表面に吹付け，溶湯の表面にほぼ１ｃｍ厚みの酸化物層が形成された時点で，炉を傾けてその酸化物の層を炉から排出し，大量の水が流れる水槽中に投入した。その後，再び炉を元にもどして同様の酸素富化空気を溶湯表面に吹付け，酸化物の層がほぼ１ｃｍ厚みに達したところで，それを水槽中に投入する操作を繰り返した。この水冷により粒径が１０ｍｍ以下の水砕が形成された。このものは，電気炉装
入用原料の一部としての酸化銅として使用することができるものである。
【００５１】
酸化物の層を炉外に排出したあとの酸化炉内の溶融メタルに対し，電気炉側において実施例２に相当する処理を終えた溶融メタルを追加し，この合湯の表面に前記同様の酸素富化空気を吹付けた。そして，酸化物層の厚みがほぼ１ｃｍに達した時点で酸化炉外に排出する操作を２回繰り返した。処理後の溶湯全量を酸化炉から排出して冷却固化したところ，約１０.５ｋｇの金属銅が得られ，この金属銅中のＰＧＭの含有量は，Ｐｔ：約２２wt
％，Ｐｄ：約５.５wt％，Ｒｈ：約１.５wt％であった。
【００５２】
〔実施例５〕
使用済のハニカム形状の自動車排ガス浄化用触媒１０００ｋｇをコンベア上に投入し，１段でジョウクラッシャー，２段でダブルロールクラッシャーに供給し，全量を５ｍｍ以下に破砕した。破砕した被処理原料の全量を３段式の２分器（１／２×１／２×１／２＝１／８に縮分）２基に通し，１／６４の代表試料１５.５ｋｇを採集した。残りの母体はサイロに保管した。代表試料を全量乾燥させ，水分量を測定したあと（水分量＝（０.５ｗｔ％），パルベライザーでその全量を１００メッシュアンダーまで粉砕し，Ｖ型混合機
で混合した後，回転型１２分器を用いて１００ｇの分析試料を得た。
【００５３】
この分析試料を蛍光Ｘ線分析装置にかけて酸化物を分析したところ，
Ａｌ2Ｏ3 ：４０.５wt％，
ＳｉＯ2：４１.６wt％，
ＭｇＯ：１１.５wt％，
ＦｅＯ：１.５wt％であった。
【００５４】
電気炉で生成するスラグの目標成分組成を，
Ａｌ2Ｏ3 ：２２.３wt％，
ＳｉＯ2：２８.５wt％，
ＣａＯ：２８.１wt％，
ＦｅＯ：１２.１wt％とし，
この目標成分組成となるように，前記の分析値を根拠として，サイロに保管した前記の母体９８４.５ｋｇと，フラックス成分として，ＣａＯ５００ｋｇ，ＳｉＯ2１００ｋｇ，ＦｅＯ２００ｋｇを秤量した。さらに還元剤としてコークス３０ｋｇと，銅源材料として酸化銅（０.１ｍｍ以上１０ｍｍ以下の粉粒状物が約８０wt％）３００ｋｇを秤量し，こ
れらの４種の材料全部を混合した。
【００５５】
この混合物を電気炉に装入し，約１３５０℃で加熱溶融し，メルトダウンのあと１２５０〜１３００℃の温度で約５時間静置したあと，上層のスラグ系酸化物を電気炉の側面より流出させ，冷却固化させた。このスラグ中の白金族元素を分析したところ，Ｐｔ＝０.７ｐｐｍ，Ｐｄ＝０.１ｐｐｍ，Ｒｈ＝０.１ｐｐｍ以下であり，スラグ中への白金族元
素のロスは非常に軽微であった。
【００５６】
また，該スラグの酸化物成分を分析したところ，
Ａｌ2Ｏ3 ：２１.５wt％，
ＳｉＯ2：２９.２wt％，
ＣａＯ：２７.９wt％，
ＦｅＯ：１１.８wt％であり，各成分とも，前記の目標成分組成の±１.０wt％以内にお
さまっていた。
【００５７】
〔参考例１〕
フレコンの２袋に入った大小の割れた塊状のハニカム形自動車排ガス浄化用廃触媒（コンバータの破片）１０００ｋｇから１５ｋｇを代表試料としてランダムに抜き取った。この代表試料を全量乾燥させ，水分量を測定した後（水分＝０.８wt％），ジョウクラッシャーで破砕した。破砕物をパルベライザーで全量を１００メッシュアンダーまで粉砕し，
Ｖ型混合機で混合した後，回転型１２分器を用いて１００ｇの分析試料を得た。
【００５８】
この分析試料を蛍光Ｘ線分析装置にかけて酸化物の成分を分析したところ，
Ａｌ2Ｏ3 ：３７.８wt％，
ＳｉＯ2：４３.１wt％，
ＭｇＯ：１２.３wt％，
ＦｅＯ：１.２wt％であった。
【００５９】
電気炉で生成するスラグの目標成分組成を，
Ａｌ2Ｏ3 ：２２.０wt％，
ＳｉＯ2：２５.１wt％，
ＣａＯ：２９.１wt％，
ＦｅＯ：１２.６wt％とし，
この目標成分組成となるように，該分析値を根拠として，使用済の塊状のハニカム形自動車排ガス浄化用触媒（コンバータの破片）＝９８５Ｋｇと，フラックス成分としてＣａＯ５００Ｋｇ，ＦｅＯ２００Ｋｇを秤量し，さらに還元剤としてコークス３０Ｋｇ，および酸化銅（０.１ｍｍ以上１０ｍｍ以下の粉粒状物が約８０wt％）３００Ｋｇを秤量し，こ
れらを電気炉に装入し，１３５０℃で加熱溶融した。
【００６０】
電気炉において約１３５０℃で装入物を加熱溶融し，メルトダウンのあと１２５０〜１３００℃の温度で約５時間静置したあと，上層のスラグ系酸化物を電気炉の側面より流出させ，冷却固化させた。このスラグ中の白金族元素を分析したところ，Ｐｔ＝１.８ｐｐｍ，Ｐｄ＝０.４ｐｐｍ，Ｒｈ＝０.２ｐｐｍであり，実施例５の場合に比べて白金族元
素のスラグ中へのロスが多くなった。
【００６１】
また，該スラグの酸化物成分を分析したところ，
Ａｌ2Ｏ3 ：２３.５wt％，
ＳｉＯ2：２２.１wt％，
ＣａＯ：２９.５wt％，
ＦｅＯ：１１.８wt％であった。すなわち，前記の目標成分組成とした値に比べると，Ａ
ｌ2Ｏ3 とＳｉＯ2の含有量が１.５％以上ずれている結果となった。
【００６２】
〔実施例６〕
実施例１を実施したあとの電気炉内の白金族元素含有のメタル溶湯を電気炉下部から出湯し，これを加熱した酸化炉内に導いた。そして，酸化炉内のメタル溶湯に対して酸素４０％の酸素富化空気を溶湯表面に吹きつけて酸化処理し，溶湯表面に生成する酸化物の層が約１ｃｍの厚さとなったところで炉を傾けて該酸化物を炉外に流出させ，大量の水の流
れる水槽内に投入した。
【００６３】
さらに，酸化炉内のメタル溶湯に対して同様に酸素富化空気を吹き込み続け，酸化物の厚みがほぼ１ｃｍに成長したところで，これを炉外に流出させて水冷する操作を繰り返した。この操作を５回繰り返したあと，前記の比較例１で得られた電気炉内の白金族元素含有メタル溶湯を電気炉下部より導き，この酸化炉内に導き，酸化炉内のメタル溶湯と合わせ湯にした。その後，炉内のメタル溶湯に対して同様の酸素富化空気を吹き込み，生成した酸化物を炉外に流出させて水冷する操作を繰り返した。処理後に得られたメタル溶湯を全量酸化炉から出湯させ，冷却固化し，これを分析したところ，金属銅＝５.４Ｋｇであり，白金族元素の含有量は，Ｐｔ＝２１.３wt％，Ｐｄ＝６.７wt％，Ｒｈ＝１.４wt％
であった。
【図面の簡単な説明】
【００６４】
【図１】本発明に従う製錬炉の要部を示す略断面図である。
【図２】本発明に従う製錬炉の炉壁の要部を示す略斜視図である。
【図３】本発明に従う製錬炉の冷却水の処理系統図である。
【符号の説明】
【００６５】
１  炉内装入物
２  電極
３  炉蓋
４  炉本体
５  溶融スラグ層
６  メタル溶湯
７  スラグ排出口
８  メタル溶湯排出口
９  材料投入用シュート
１０  鉄皮
１１  水膜流
１２  ヘッダー
１３  環状樋
１４  セルフコーティング層
１５  ノズル口
１６  貯留槽
１９  冷却塔
２２  水頭槽
【図１】
2005257175.tif 000004
【図２】
2005257175.tif 000005
【図３】
2005257175.tif 000006